(57)【特許請求の範囲】
【請求項１】
軟質部と硬質部を有する板状の木質材料をプレス加工して、木質材料の表面に軟質部が窪んだ凹部と硬質部が突出した凸部とが形成された木質材を製造する、木質材の製造方法であって、少なくとも以下の工程、
（１）木質材料の少なくとも一方の面に弾性シートを当接させ、この木質材料と弾性シートとを硬質板で挟持して加圧し、少なくとも弾性シートを圧縮する工程と、
（２）加圧状態にある木質材料と弾性シートとを高温高湿環境に曝すことで、木質材料を軟化させるとともに、圧縮状態から復帰する弾性シートの弾発力によって軟化した木質材料を圧縮し、表面に凹凸を形成する工程と、
を含むことを特徴とする木質材の製造方法。
【請求項２】
前記工程（２）の後、軟化した木質材料を加圧状態のまま冷却する工程を含むことを特徴とする請求項１に記載の木質材の製造方法。
【請求項３】
前記高温高湿環境は、１０５℃以上の温度環境であることを特徴とする請求項１または２に記載の木質材の製造方法。
【発明の詳細な説明】
【技術分野】
【０００１】
本発明は、表面に凹凸を有する浮造り調の木質材の製造方法に関する。
【背景技術】
【０００２】
従来、軟質部と硬質部を有する板状の木質材料をプレス加工して、表面に軟質部が窪んだ凹部と硬質部が突出した凸部とが形成された木質材を製造する方法が知られている。
【０００３】
例えば、特許文献１には、板状の木質材料（化粧単板）に熱硬化性樹脂を含浸後、クッション性を有するシート状物（弾性シート）を介して熱盤間で加熱・加圧することで、浮造り調の木質材を製造する方法が記載されている。
【先行技術文献】
【特許文献】
【０００４】
【特許文献１】特開昭58−71104号公報
【発明の概要】
【発明が解決しようとする課題】
【０００５】
しかしながら、特許文献１の方法は、木質材料の表面部分を加圧して窪みを形成するものであるため、水を吸収することで凹部が形成された軟質部（春材部）の圧縮が回復し、木質材の表面凹凸性が失われてしまうという問題がある。
【０００６】
また、特許文献１のように、木質材料を熱盤間で加熱・加圧する方法の場合、凹凸加工が容易な柔らかい木質材料が好まれる一方で、製造された木質材の表面硬度を確保するためには、木質材に樹脂を含浸するなどの処理が求められる。このため、製造工程が複雑となり、製造コストを抑制することが難しいという問題がある。
【０００７】
本発明は、以上のとおりの事情に鑑みてなされたものであり、吸水によっても木質材の表面凹凸性が失われることなく、また、樹脂の含浸処理などを行わずとも、木質材の表面硬度を高めることができる、木質材の製造方法を提供することを課題としている。
【課題を解決するための手段】
【０００８】
上記の課題を解決するために、本発明の木質材の製造方法は、軟質部と硬質部を有する板状の木質材料をプレス加工して、木質材料の表面に軟質部が窪んだ凹部と硬質部が突出した凸部とが形成された木質材を製造する、木質材の製造方法であって、少なくとも以下の工程、（１）木質材料の少なくとも一方の面に弾性シートを当接させ、この木質材料と弾性シートとを硬質板で挟持して加圧し、少なくとも弾性シートを圧縮する工程と、（２）加圧状態にある木質材料と弾性シートとを高温高湿環境に曝すことで、木質材料を軟化させるとともに、圧縮状態から復帰する弾性シートの弾発力によって軟化した木質材料を圧縮し、表面に凹凸を形成する工程とを含むことを特徴としている。
【０００９】
この木質材の製造方法では、前記工程（２）の後、軟化した木質材料を加圧状態のまま冷却する工程を含むことが好ましい。
【００１０】
この木質材の製造方法においては、前記高温高湿環境は、１０５℃以上の温度環境であることが好ましい。
【発明の効果】
【００１１】
本発明の木質材の製造方法によれば、吸水によっても木質材の表面凹凸性が失われることなく、また、特別な処理を必要とせずに木質材の表面硬度を向上させることができる浮造り加工された木質材を製造することができる。
【図面の簡単な説明】
【００１２】
【図１】本発明の第１実施形態における工程（１）を例示した概要図である。
【図２】本発明の第１実施形態における工程（２）を例示した概要図である。
【図３】本発明の第２実施形態を例示した概要図である。
【発明を実施するための形態】
【００１３】
本発明の第１実施形態について、図１、図２とともに説明する。図１は、本発明の第１実施形態における工程（１）を例示した概要図である。図２は、本発明の第１実施形態における工程（２）を例示した概要図である。
【００１４】
本発明の木質材の製造方法は、軟質部１aと硬質部１bを有する板状の木質材料１をプレス加工して、木質材料１の表面に軟質部１aが窪んだ凹部と硬質部１bが突出した凸部とが形成された木質材を得るものである。
【００１５】
木質材料１は、軟質部１aと硬質部１bを有する板状のものが使用される。硬質部１bが硬く、軟質部１aが柔らかい特性を有していることで、プレス加工した際に、硬さの違いに起因して、軟質部１aが窪み、硬質部１bが突出した凹凸形状が付与される。木質材料１の原料は特に限定されず、例えば、マツ、スギ、ナラ、ケヤキ、チーク、カシなどの天然の材料などを例示することができる。
【００１６】
木質材料１における軟質部１aと硬質部１bは、例えば硬度を基準にすることができる。具体的には、硬質部１bの硬度が軟質部１aの硬度よりも高いという相対的な関係があればよく、具体的な硬度の数値などによって限定されるものではない。また、軟質部１aと硬質部１bの硬度の差も特に限定されず、木質材の表面に形成すべき凹凸の起伏の程度などを考慮して適宜設計することができる。さらに、軟質部１aと硬質部１bの割合、配置なども特に限定されず、木質材の表面に形成すべき凹凸形状などに応じて適宜設計することができる。
【００１７】
そして、本発明の木質材の製造方法の第１実施形態は、以下の工程を含んでいる。
（１）木質材料１の少なくとも一方の面に弾性シート２を当接させ、この木質材料１と弾性シート２とを硬質板で挟持して加圧し、少なくとも弾性シート２を圧縮する工程。
（２）加圧状態にある木質材料１と弾性シート２とを高温高湿環境に曝すことで、木質材料１を軟化させるとともに、圧縮状態の弾性シート２の弾発力によって軟化した木質材料１を圧縮し、表面に凹凸を形成する工程。
【００１８】
以下、各工程について説明する。
【００１９】
図１（Ａ）に例示したように、工程（１）では、木質材料１の少なくとも一方の面（片面／両面）に弾性シート２を当接させる。木質材料１の両面（表裏面）に凹凸を形成する場合には、木質材料１の両面に弾性シート２を当接させ、木質材料１の片面（表裏面のいずれか）に凹凸を形成する場合には、凹凸を形成する面に弾性シート２を当接させる。
【００２０】
弾性シート２は、例えば、シリコン製の弾性ゴムシートなどの適度な弾性を有する公知の材料を適宜使用することができる。また、第１実施形態における好ましい弾性シート２の特性については後述する。
【００２１】
さらに、図１（Ａ）（Ｂ）に例示したように、工程（１）では、木質材料１と弾性シート２とを硬質板３で挟持して加圧する。硬質板３の材料や厚さなどは、木質材料１の軟質部１aよりも硬度が高いものであれば特に限定されず、加圧による圧力に耐え得るものであり、かつ、後述する高温高湿環境に耐え得るものであればよい。具体的には、各種の材料からなる金属板などを例示することができる。
【００２２】
硬質板３による木質材料１と弾性シート２の加圧圧力は、木質材の表面に形成すべき凹凸の浮き上がり、木質材料１の表面硬度などを考慮して適宜設定することができるが、少なくとも弾性シート２の圧縮（変形）が生じる程度に加圧する。具体的には、この時点において、弾性シート２の圧縮（変形）が生じるが、木質材料１の変形（圧縮）が生じない程度の圧力で加圧することが好ましい。この場合、木質材料１には変形（圧縮）がほとんど生じていないが、両面から高い圧力が付加されている状態となる。
【００２３】
そして、図１（Ｂ）に例示したように、木質材料１と弾性シート２が硬質板３によって加圧された状態のまま、対向する硬質板３を固定冶具４によって固定することが好ましい。これによって、木質材料１と弾性シート２の加圧状態が安定に維持される。
【００２４】
図２（Ａ）に例示したように、工程（２）では、加圧状態にある木質材料１と弾性シート２とを高温高湿環境に曝し、木質材料１を軟化させる。
【００２５】
「高温高湿環境」は、木質材料１を軟化させることができる温度・湿度環境であれば特に限定されず、木質材料１の種類や成分を考慮して適宜設定することができる。具体的には、例えば、木質材料１を、それに含まれるリグニンのガラス転移点以上に加熱することができる。リグニンは一般に、木材中の２０〜３０％を占め、セルロースと結合した状態で存在する高分子物質であり、木質材料１を強固にする役割を果たしているため、リグニンのガラス転移点以上に加熱することでリグニンが軟化し、木質材料１をゴム状態にすることができる。木質材料１が軟化した状態とは、このように木質材料１がゴム状態となっていることをいう。
【００２６】
また、リグニンの軟化温度は、湿度（含水率）が高くなるほど低下する傾向があることが知られている。したがって、好適な高温高湿環境については、温度と湿度の両面から考慮される。具体的には、例えば、湿度は、８０〜１００％の範囲を好ましく例示することができる。また、湿度が１００％に近い場合、温度の下限として、例えば８０℃以上、好ましくは１０５℃以上の温度を例示することができる。温度が１０５℃以上であると、製造される木質材の表面硬度が高く、吸水時の凹凸保持性が良好になる。また、温度の上限については、木質材の変質やコストなどを考慮して適宜設定することができるが、一応の目安としては、１８０℃以下を例示することができる。
【００２７】
木質材料１と弾性シート２とを高温高湿環境に曝す場合には、その形態は具体的に限定されない。具体的には、例えば、所定の温度に設定された温水内に、加圧状態の木質材料１と弾性シート２とを所定の時間浸漬する方法を例示することができる。別の方法としては、例えば、所定の温度に設定された蒸気釜内に、加圧状態の木質材料１と弾性シート２とを投入し、水蒸気雰囲気に所定時間曝す方法などを例示することができる。
【００２８】
さらに、図２（Ｂ）に例示したように、工程（２）では、圧縮状態にあった弾性シート２の弾発力によって軟化した木質材料１を圧縮し、木質材料１の軟質部１aの部分を硬質部１bの部分よりも強く押し込んで表面に凹凸を形成する。
【００２９】
木質材料１は、高温高湿環境に曝されて軟化すると、圧縮状態にあった弾性シート２（図２（Ａ）の状態）が元の形状へと復帰しようとする弾発力によって押し込まれて圧縮され、高密化される。木質材料１は、軟質部１aと硬質部１bの硬度の違いによって軟質部１aがより圧縮されるため、軟質部１aが窪んだ凹部と、硬質部１bが突出した凸部が形成される。したがって、弾性シート２は、軟化前の木質材料１に対しては柔軟であり、軟化後の木質材料１に対しては、木質材料１の軟質部１aの部分を硬質部１bの部分よりも強く押し込むことが可能な程度の弾発力を有するものが好ましい。具体的には、木質材料１の硬度や高温高湿環境の条件にもよるが、例えば、ＪＩＳ  Ｋ ６２５３のデュロメータ、タイプＡによる硬度が４０〜７０の範囲のものから、試作等を行って選択して使用することができる。
【００３０】
その後、軟化した木質材料１を、加圧状態のままリグニンのガラス転移点以下に冷却することにより、リグニンが固化し、ガラス状態になる。これによって、木質材料１の残留応力が解放され、木質材料１は、固定治具にセットされた状態、すなわち圧縮され、高密化された状態のまま変形（凹凸形状）が固定される。
【００３１】
そして、図２（Ｃ）に例示したように、木質材料１の冷却後は、固定冶具４を解除し、弾性シート２を取り除くことで、表面に軟質部１aが窪んだ凹部５と硬質部１bが突出した凸部６とが形成された浮造り加工された木質材７を得ることができる。
【００３２】
本発明の木質材の製造方法では、軟化状態の木質材料１を圧縮し、高密化している。このため、第１実施形態の方法によって製造された木質材７は、吸水によっても軟質部１aの圧縮が回復し難く、表面に形成された凹凸形状が良好に維持される。また、高密化されていることで、木質材７の表面硬度が向上しているため、樹脂の含浸処理などの特別な処理が不要であり、製造工程は簡略であり、製造コストも抑制される。
【００３３】
本発明の木質材の製造方法によって製造された木質材７は、浮造り加工されており、かつ吸水時の表面凹凸保持性、表面硬度に優れるため、例えば、住宅の床、壁、天井などの材料や、家具、工芸品などの材料として好適に使用することができる。
【００３４】
次に、本発明の第２実施形態について図３とともに説明する。第１実施形態と共通する点についての説明は省略する。図３は、本発明の第２実施形態を例示した概要図である。
【００３５】
第２実施形態では、（１）木質材料１を高温高湿環境に曝すことで、木質材料１を軟化させる工程と、（２）木質材料１の少なくとも一方の面に当接させた弾性シート２を介して、軟化した木質材料１を硬質板３で挟持して加圧し、弾性シート２とともに木質材料１を圧縮することで、表面に凹凸を形成する工程とを含む。
【００３６】
第２実施形態では、まず、木質材料１を高温高湿環境に曝すことで木質材料１を軟化させる。この際、木質材料１を高温高湿環境に曝す前後に凹凸を形成すべき木質材料１の表面に弾性シート２を当接させる。すなわち、高温高湿環境に曝す段階においては、弾性シート２は、木質材料１の少なくとも一方の面に当接した状態であってもよいし、脱離した状態であってもよい。
【００３７】
そして、図３（Ａ）に例示したように、弾性シート２を介して、軟化した木質材料１を硬質板３で挟持して加圧し、弾性シート２とともに木質材料１を圧縮する。この際、可能であれば、第１実施形態と同様に、固定冶具４などによって所定の加圧圧力を維持したまま固定することが好ましい。加圧圧力は、木質材７（図３（Ｂ））の表面に形成すべき凹凸の起伏の程度、木質材料１の表面硬度などを考慮して適宜設定することができる。
【００３８】
高温高湿環境に曝された木質材料１は軟化しているため、図３（Ａ）に例示したように、硬質板３による加圧によって、木質材料１は弾性シート２を介して圧縮される。これによって、木質材料１の軟質部１aの部分が硬質部１bの部分よりも強く押し込まれて浮造り加工されるとともに高密化される。このため、図３（Ｂ）に例示したように、第２実施形態の方法によって製造された木質材７も、吸水によっても軟質部１aの圧縮が回復し難く、表面に形成された凹部５と凸部６が良好に維持される。また、高密化されていることで、木質材７の表面硬度が向上しているため、樹脂の含浸処理などの特別な処理が不要であり、製造工程は簡略であり、製造コストも抑制される。
【００３９】
第２実施形態の場合、硬質板３による加圧が、木質材料１の圧縮、高密化に直接的に作用するため、第１実施形態と比較して凹凸を形成するための圧力の調整がやや難しく、また、加圧状態の維持のためのコスト、手間を要する。このため、生産コスト、生産効率の面からは、第１実施形態の方が好ましい。ただ、第２実施形態の場合、木質材料１の圧縮・高密化は、第１実施形態のような弾性シート２の圧縮と復帰による弾発力に依存しないため、弾性シート２は、木質材料１との硬度の関係などによらず、比較的自由に選択することができる。
【００４０】
本発明の木質材の製造方法は、上記の実施形態に限定されることはない。例えば、硬質板による加圧圧力、弾性シートの硬度（弾発力）、高温高湿環境の条件などは、木質材の種類、特性、形成すべき凹凸の起伏の程度などに応じて適宜設計することができる。また、本発明の木質材の製造方法では、必要に応じて、上述した以外の工程も含むことができる、具体的には、例えば、前段階の工程として、木質材料の乾燥工程、調湿工程、寸法調整工程などの工程や、後段階の工程として、木質材の着色工程、塗装工程、研磨工程、溝加工工程などを含むことができる。さらに、高温高湿環境は、木質材料の着色に好適な環境であるため、表面凹凸加工と同時に木質材料の着色を行うことも可能である。
【００４１】
以下、本発明の木質材の製造方法の実施例について説明するが、本発明は、以下の実施例に限定されるものではない。
【００４２】
１．試験条件
＜実施例１＞
木質材料として軟質部と硬質部を有するスギ材（寸法：幅×長さ×厚み＝100ｍｍ×200ｍｍ×10ｍｍ）を使用した。弾性シートとしてシリコンゴムシート（硬度５０）を使用した。
スギ材の一方の面にシリコンゴムシートを当接させた状態で金属製の硬質板で挟持して、９８Ｎ／ｃｍ２で加圧・圧縮した状態で固定冶具によって固定した。
固定冶具で固定した状態のスギ材およびシリコンゴムシートを、９５℃の温水内に３０分間浸漬して高温高湿状態に曝し、スギ材を軟化させ、表面に凹凸を形成した後に固定冶具を取り外した。
＜実施例２＞
高温高湿環境として、１０５℃の水蒸気雰囲気にスギ材およびシリコンゴムシートを曝した以外は、実施例１と同様にして行った。
＜実施例３＞
高温高湿環境として、１３０℃の水蒸気雰囲気にスギ材およびシリコンゴムシートを曝した以外は、実施例１と同様にして行った。
＜比較例１＞
木質材料としてスギ材（寸法：幅×長さ×厚み＝100ｍｍ×200ｍｍ×10ｍｍ）を使用し、ブラシによってスギ材の表面を削って表面に凹凸を形成した。この方法は、従来から行われている方法である。
＜比較例２＞
木質材料としてスギ材（寸法：幅×長さ×厚み＝100ｍｍ×200ｍｍ×10ｍｍ）を使用した。シリコンゴムシート（硬度５０）を介して金属製の硬質板でスギ材を挟持し、プレス圧力９８Ｎ／ｃｍ２で３０分間プレスして、スギ材の表面に凹凸を形成した。この方法は、従来から行われている方法である。
【００４３】
２．評価方法
（１）表面性
手での触感により評価し、ざらざらとしている場合は×、ややざらざらしている場合は△、平滑な場合は○とした。（なお、実施例および比較例では、×に該当するものはなかった。）
（２）凹凸感
手での触感および目視により実施例１を基準（○）として評価した。実施例１より凹凸が大きい場合を◎、同等の場合を○、凹凸がやや小さい場合は△とした。
（３）圧縮率
圧縮率は、試験前後の凸部の厚みを測定した数値から求めた。
（４）衝撃試験
木質材の表面硬度を検討するため、衝撃試験を行った。３００ｍｍの高さから５００ｇの重りを落下させ、３点での表面凹みの平均値を算出した。
（５）吸水時表面凹凸保持性
２０℃の水に３０分浸漬後、凹凸感を手での触感および目視により実施例１を基準（○）として評価した。実施例１より凹凸の回復が小さい場合を◎、同等の場合を○、凹凸の回復が大きい場合は×とした。
【００４４】
３．結果
結果を表１に示す。
【００４５】
【表１】
0005934911.tif 000002
【００４６】
比較例１の木質材は、ブラシによって表面を削って凹凸を形成したため、表面の仕上がり状態が粗く、表面性は好ましいものではなかった（評価＝△）。また、比較例１の木質材の表面硬度は、木質材料が本来有する表面硬度のままであることから、衝撃試験の結果も好ましいものではなかった。なお、比較例１の木質材は、ブラシによる切削加工で凹凸を形成したため、圧縮率、吸水時表面凹凸保持性については評価の対象としていない。
【００４７】
比較例２の木質材は、単にシリコンゴムシートを介してプレス加工したものであるため、圧縮率は低く、凹凸感も十分ではなかった（評価＝△）。また、比較例２の木質材の衝撃試験の結果は、比較例１と略同程度であり、比較例２の木質材の表面硬度は十分でないことが確認された。さらに、比較例２の木質材は、吸水によって圧縮が回復して凹部の窪みが復帰してしまい、吸水時においては表面凹凸を保持できないことが確認された（評価＝×）。
【００４８】
これに対し、実施例１の木質材は、表面性、凹凸感が良好であった（評価＝○）。また、圧縮率も比較例２と比較して格段に高いため、衝撃に強く、表面硬度が良好であることが確認された。さらに、実施例１の木質材は、吸水によっても圧縮が回復し難く、吸水時においても表面凹凸が保持されることが確認された（評価＝○）。
【００４９】
実施例２、３の木質材は、表面性が良好であった（評価＝○）。また、実施例１と比較してより高温条件であるため、実施例２、３の木質材は、圧縮率が一段と高く、凹凸感に優れ（評価＝◎）、衝撃に強く、表面硬度も一層良好であった。さらに、実施例２、３の木質材は、吸水によっても圧縮がほとんど回復せず、吸水時においても表面凹凸がより良好に保持されることが確認された（評価＝◎）。
【符号の説明】
【００５０】
１  木質材料
２  弾性シート
３  硬質板
４  固定冶具
５  凹部
６  凸部
７  木質材
【図１】
0005934911.tif 000003
【図２】
0005934911.tif 000004
【図３】
0005934911.tif 000005